СПОСОБ ОБРАБОТКИ СТАЛЬНОЙ УПАКОВОЧНОЙ ЛЕНТЫ

Способ обработки стальной упаковочной ленты, включающий ее патентирование, окрашивание поверхности, покрытие воском и сушку горячим воздухом, отличающийся тем, что холоднокатаную нагартованную ленту с суммарной степенью деформации 55-75%, толщиной 0,45-1,30 мм, из стали с содержанием 0,28-0,50% углерода, нагревают до температуры 930-950°C со скоростью 4,5-8,0°C/с в атмосфере, содержащей 0,5-2,4% CO, с последующей изотермической выдержкой в расплаве свинца в течение 20-50 с при температуре 460-500°C, покрывают воском после окрашивания и сушки, путем пропускания ее в течение 2-4 с через ванну с водно-восковой эмульсией, дополнительно содержащей 20% парафина, с последующей сушкой горячим воздухом при температуре 60-70°C.